СПОСОБ ОБРАБОТКИ ДЕТАЛЕЙ ДЛЯ КУХОННОЙ УТВАРИ

1. Способ обработки деталей для кухонной утвари для защиты указанных деталей от царапин,
характеризующийся тем, что он включает в себя последовательно:
- этап азотирования, включая необязательно азотонауглероживание, между 592 и 750°С так, чтобы способствовать созданию слоя азотистого аустенита;
- этап обработки, предназначенный способствовать преобразованию по меньшей мере части азотистого аустенита в фазу повышенной твердости.
2. Способ по п.1, характеризующийся тем, что фазой повышенной твердости является азотистый браунит.
3. Способ по п.2, характеризующийся тем, что преобразование осуществляют выше 200°С в течение времени, превышающего 10 мин.
4. Способ по п.1, характеризующийся тем, что этап обработки, предназначенный способствовать преобразованию, представляет собой также этап контролируемого оксидирования.
5. Способ обработки деталей для кухонной утвари для зашиты указанных деталей от царапин,
характеризующийся тем, что он включает в себя последовательно:
- этап азотирования, включая необязательно азотонауглероживание, между 592 и 750°С так, чтобы способствовать созданию слоя азотистого аустенита;
- этап обработки, предназначенный способствовать преобразованию по меньшей мере части азотистого аустенита в азотистый мартенсит.
6. Способ по п.5, характеризующийся тем, что преобразование осуществляют ниже -40°С в течение времени, превышающего 5 минут.
7. Способ по любому из пп.1-6, характеризующийся тем, что способ дополнительно включает в себя оксидирование в ванне расплавленных солей между 350 и 500°С.
8. Способ по любому из пп.1-6, характеризующийся тем, что способ дополнительно включает в себя оксидирование газовым методом между 350 и 550°С.
9. Способ по любому из пп.1-6, характеризующийся тем, что способ дополнительно включает в себя оксидирование в кипящем рассоле между 120 и 160°С.
10. Способ по любому из пп.1-6, характеризующийся тем, что азотирование включает в себя фазу азотонауглероживания, необязательно дополняемую фазой диффузии азота без диффузии углерода.
11. Способ по любому из пп.1-6, характеризующийся тем, что азотирование включает в себя азотирование в жидкой ионной среде, включая необязательно азотонауглероживание в жидкой ионной среде.
12. Способ по любому из пп.1-6, характеризующийся тем, что азотирование включает в себя азотирование плазменным методом, включая необязательно азотонауглероживание плазменным методом.
13. Способ по любому из пп.1-6, характеризующийся тем, что азотирование включает в себя азотирование в газовой фазе, включая необязательно азотонауглероживание в газовой фазе.
14. Способ по любому из пп.1-6, характеризующийся тем, что азотирование осуществляют в течении времени, составляющего между 10 мин и 3 ч, а предпочтительно между 10 мин и 1 ч.
15. Способ по любому из пп.1-6, характеризующийся тем, что азотирование осуществляют при температуре, составляющей между 610 до 650°С.
16. Способ по любому из пп.1-6, характеризующийся тем, что осуществляют предварительное обезжиривание деталей.
17. Способ по любому из пп.1-6, характеризующийся тем, что он дополнительно включает в себя этап предварительного нагревания обрабатываемых деталей между 200 и 450°С в печи в течение времени, составляющего между 15 и 45 мин.
18. Способ по любому из пп.1-6, характеризующийся тем, что детали получают временную маслянистую защиту по окончании обработки.
19. Способ по любому из пп.1-6, характеризующийся тем, что он также придает обработанным деталям свойства износостойкости и свойства сопротивления пригоранию.
20. Способ по любому из пп.1-6, характеризующийся тем, что его применяют к деталям из черных сплавов, содержащих по меньшей мере 80% железа по массе, и, например, к деталям из стали, не относящейся к нержавеющим.
21. Способ по любому из пп.1-6, характеризующийся тем, что упомянутая повышенная твердость является промежуточной между твердостью слоя нитрида и твердостью зоны диффузии.
22. Кухонная утварь, обработанная способом по любому из пп.1-21.